КИРПИЧНАЯ ГЛАЗУРЬ
BRICK GLAZE

Изобретение относится к промышленности строительных материалов и касается составов глазурей для нанесения на керамический кирпич.
Известна кирпичная глазурь, содержащая, вес.ч.: глина 100; мел 10; свинцовый глет 57; пиролюзит 8 [1].
Задача изобретения состоит в повышении морозостойкости глазури.
Технический результат достигается тем, что кирпичная глазурь, включающая мел, свинцовый глет, пиролюзит, дополнительно содержит кварцевый песок и опоку при следующем соотношении компонентов, вес.ч.: мел 3-4; свинцовый глет 40-45; пиролюзит 3-4; кварцевый песок 32-34; опока 15-20.
Глазурь получают следующим образом.
Подготавливают и дозируют компоненты, например, согласно любому выбранному из таблицы составу.
Таблица
Компоненты
Содержание, вес.ч., в составах
1
2
Мел
3
4
Свинцовый глет
45
40
Пиролюзит
3
4
Кварцевый песок
34
32
Опока
15
20
Морозостойкость, циклы
~50
~50
Компоненты подвергают помолу до полного прохождения через сетку 014 и сплавляют при температуре 1400°С. Расплав гранулируют в воду. Полученный гранулят размалывают до полного прохождения через сетку 008.
Подготавливают глазурную суспензию с влажностью 45-47%. Суспензию наносят в виде тонкого слоя на поверхность обожженного кирпича и обжигают вторично при температуре 900-950°С.
Источник информации
1. Гехт Г. Керамика / Пер. с нем. - Л. - M.: Главная редакция химической литературы, 1938. - С.177.